(57)【特許請求の範囲】
【請求項１】
ナイロン６からなり、相対粘度３．５１〜４．５、破断強度５．０〜６．０cN/dtex、破断伸度 ５１%以上６４%以下であり、糸条繊度が１９〜４４dtexであり、フィラメント数が３〜４４であるポリアミドフィラメントをレース地の地糸に用いたことを特徴とするレース編物。
【発明の詳細な説明】
【０００１】
【発明の属する技術分野】
本発明は後加工操業性の向上、製品引裂強度、製品破裂強度、製品耐久性に優れたポリアミドフィラメントを用いたレース編物に関するものであり、さらに詳しくは糸条の強伸度特性の改善されたポリアミドフィラメントをレース地の地糸に用いたレース編物に関する。
【０００２】
【従来の技術】
強度を必要とする繊維製品を得るためにポリアミドフィラメントの強度を上げる手段としては特開平１１−２４７０２２号報に記載があり、延伸倍率を上げ高強度のポリアミドフィラメントを得る方法が開示されている。しかし、破断伸度を低くして破断強度を向上させる為、編物の準備工程や編工程以降で原糸に高張力が掛ると工程通過性が著しく悪くなるという問題がある。特に、伸度が不足している原糸では編成工程での編針の上下運動や製織工程での筬の開口運動で発生する張力変化を緩和しきれず、断糸頻度が増加し工程通過性が悪化する傾向が強い。
【０００３】
また、高速化に伴う工程糸切れを改善する目的として、特開平３−１０４９３８号報には伸度が８０％以下のポリアミドフィラメントを熱延伸してカバリング糸の鞘糸を製造する方法が開示されている。伸度が８０％以下の延伸しないポリアミドフィラメントは強度や弾性率が低く、そのまま製編織すると加工テンションの変化に対して糸斑やひいては糸切れが発生しやすい為取り扱いにくい。その対策として熱延伸されたポリアミドフィラメントを所望の伸度に設定することは可能であるが、延伸倍率が低いものは強度が充分なものとならない。
【０００４】
さらに特開２０００−３４６１８号報には強伸度バランスを適正化するための紡糸条件が開示されているが、編み工程でかかる張力が高いことや織工程での筬とのこすれによる摩擦にたいしては、相対粘度が２．５２〜２．５８と低い為、強伸度バランスを調整しても、毛羽の発生を押さえることは困難であった。
【０００５】
【発明が解決しようとする課題】
本発明は、前記従来技術の問題を解決し、ポリアミドフィラメントを製編するに際し現状より更に負荷の掛る条件下において加工する場合や、従来製品より低繊度化、多フィラメント化する場合等の毛羽や糸切れが発生しやすい条件下においても、加工時の操業性を維持でき、さらには製品の引裂、破裂強度を確保し、製品耐久性を確保できるポリアミドフィラメントからなるレース編物を提供することを目的とする。
【０００６】
【課題を解決するための手段】
本発明はかかる問題について鋭意検討した結果、上記課題を解決するためには次の構成を有するポリアミドフィラメントを用いることが有効であることを見いだした。すなわちナイロン６からなり、相対粘度３．５１〜４．５、破断強度５．０〜６．０cN/dtex、破断伸度 ５１%以上６４%以下であり、糸条繊度が１９〜４４dtexであり、フィラメント数が３〜４４であるポリアミドフィラメントをエンブロイダルレース、ラッセルレース、リバースレース等のレース地の地糸に用いたことを特徴とするレース編物である。
【０００９】
【発明の実施の形態】
以下本発明を詳細に説明する。
【００１０】
本発明で用いるナイロンの相対粘度は３．０以上が必要である。相対粘度が３．０未満であると破断強度不足による製品引裂、破裂強度低下、破断伸度不足による加工操業性の悪化、製品耐久性の悪化という問題が生じる。この場合強伸度バランスを調整しても、相対粘度の低い繊維はその分子量の低さが意味するように分子鎖末端の数が多く、それゆえ分子鎖の乱れや繊維軸方向の結合力が相対的に低いため、高張力下や高摩擦下において毛羽や糸切れが発生しやすくなる。また相対粘度が４．５を超えると高粘度対応の重合設備や紡糸設備が必要となるだけでなく、高粘度化する事で生産性が著しく低下し、原糸コストが上がり消費者への安価で高機能な製品を供給出来なくなるという問題が生じる。相対粘度は好ましくは３．３以上４．５以下であり、さらに好ましくは３．５以上４．０以下である。
【００１１】
本発明においてポリアミドフィラメントの破断強度は、４．２cN/dtex以上が必要である。破断強度が４．２cN/dtex未満であると破断強度不足による毛羽や糸切れが発生し、操業性が著しく悪化するだけでなく、製品引裂、破裂強度低下という品質低下の問題が生じる。特に強度の低下は初期弾性率が低くなることと相関しており、それ故強度の低いつまり初期弾性率の低いポリアミドフィラメントは製編織時のテンション変動の影響を受けやすく、品質安定の観点から好ましくない。さらに本発明においてポリアミドフィラメントの破断強度が６．５cN/dtex以下であることが必要である。破断強度が６．５cN/dtexより大きくなると破断伸度が５０％より小さくなり、後述する問題が発生するため望ましくない。破断伸度は好ましくは４．５cN/dtex以上６．０cN/dtex以下であり、さらに好ましくは５．０cN/dtex以上５．５cN/dtex以下である。
【００１２】
本発明においてポリアミドフィラメントの破断伸度は、５０％以上６４％以下が望ましい。破断伸度が５０％未満であると織物では高速化、高密度化、低繊度化に伴う各種接糸部品との摩擦抵抗や張力変化に原糸が追従出来ず、断糸の発生頻度が増加する問題が発生しやすい。又編物でも、高速化、高密度化、低繊度化した場合同様の問題が発生しやすいばかりでなく、編成時に発生するロービングバック現象を有効に活用出来ず、編成張力の増加をポリアミドフィラメントが緩和しきれないため断糸の発生頻度が顕著に増加するという問題が生じる。また、本発明のポリアミドフィラメントの破断伸度は６４％を超えると製品の寸法安定性が不安定となり製品ロスが多くなるという問題が生じる為望ましくない。好ましくは破断伸度５４％以上５８％以下である。
【００１３】
本発明においてポリアミドフィラメントは編物、例えばエンブロイダルレース、ラッセルレース、リバースレース等のレース地の地糸に好適に用いられる。ポリアミドフィラメントの糸条繊度が１９〜４４ｄｔｅｘでフィラメント数が３〜４４本のような細繊度のマルチフィラメントの場合、製編織時の毛羽が発生しやすいが、本発明においては上記のようなポリアミドフィラメントであればレース地の地糸に使用してもその問題が発生せず、引き裂き強度に関して難しいとされていたレース編地用地糸として非常に好適なものである。
【００１４】
本発明におけるポリアミドフィラメントはストッキング、さらに具体的にはレッグ部及び／又は爪先部に用いるカバーリング弾性糸の鞘糸として好適に用いられる。ポリアミドフィラメントの糸条繊度が８〜１３ｄｔｅｘでフィラメント数が３〜１０本のような細繊度のマルチフィラメントの場合、ストッキングの摩擦特性が要求されるレッグ部や爪先部において望まれる耐久性が満足できるものがなかったが、本発明のポリアミドフィラメントであれば充分耐久性に優れているため従来難しいとされていた該部分に好適に使用することができる。
【００１５】
本発明においてポリアミドフィラメントはナイロン６、ナイロン４６、ナイロン６６で代表され、それらを主体とする共重合体や混合物であってもよい。吸湿性を改善するために吸湿性モノマーを共重合することや、あるいは吸湿性樹脂を芯部に閉じこめた芯鞘型複合繊維であっても差し支えない。柔らかさとコストの観点からナイロン６が好ましく採用される。
【００１６】
本発明においてナイロン原糸の断面形状は特に限定されず丸型、三角型、中空型、十字型で代表され、異なる断面の集合体であってもよい。またその異形度や中空率は特に限定されない。
【００１７】
本発明においてナイロン原糸に添加される各種添加剤も特に限定されず、吸湿性物質、酸化防止剤、つや消し剤、紫外線吸収剤、抗菌剤等を単独又は、複合して添加しても良い。
【００１８】
また本発明においてポリアミドフィラメントは仮撚等の捲縮加工が施されていても構わない。
【００１９】
（評価方法の説明）
９６．３±０．１重量％試薬特級濃硫酸中に重合体濃度が１０ｍｇ／ｍｌになるように試料を溶解させてサンプル溶液を調整し、２０℃±０．０５℃の温度で水落下秒数６〜７秒のオストワルド粘度計を用い、溶液相対粘度を測定する。測定に際し、同一の粘度計を用い、サンプル溶液を調整したときと同じ硫酸２０ｍｌの落下時間Ｔ０（秒）と、サンプル溶液２０ｍｌの落下時間Ｔ１（秒）の比より、相対粘度ＲＶを下記の式を用いて算出する。
ＲＶ＝Ｔ１／Ｔ０
【００２０】
ポリアミドフィラメント破断強度、伸度：インストロンジャパン(株) ４３１０型を用いて測定する。初荷重として糸条繊度(dtex.)に対し１／３３グラムを加え、糸長２０ｃｍ、引張速度２０ｃｍ／  ｍｉｎの条件で１試料に対しｎ＝３で測定し、破断強度、破断伸度のそれぞれの平均値を求める。
【００２１】
場内操業性：製糸途中での断糸回数を生産機台１日当たりの断糸件数として、次の基準で表示した。
○：0.0件/機台.日以上0.1件/機台.日未満
△：0.1件/機台.日以上0.3件/機台.日未満
×：0.3件/機台.日以上
【００２２】
編成操業性：編成途中での断糸回数をレース生地一反(80)当たりの断糸件数として、次の基準で表示した。
○：0件以上10件未満
△：10件以上20件未満
×：20件以上30件未満
【００２３】
透明感：試料レース布帛における柄と地糸部とのコントラストを肉眼にて相対評価して、次の基準で表示した。
○：地糸部と柄部が明確に区別でき、柄部が鮮明である。地糸部のネットの大きさが均一である。
△：地糸部と柄部の区別はできるが、地糸部のネットの大きさに乱れがある。
×：地糸部と柄部の区別が難しい。柄糸がぼやけている。
【００２４】
レッグ部耐久性：JIS-L-1018 A法 (ミューレン法)による破裂強さ試験方法により破裂強度を測定し  その水準により、次の基準で表示した。
◎：1.2kg/cm2以上、
○：1.0kg/ cm2以上1.2kg/ cm2未満、
△：0.8kg/ cm2以上1.0kg/ cm2未満、
×：0.8kg/ cm2未満
【００２５】
爪先部耐久性：JIS-L-1018 Ｂ法 (定速伸長形法)による破裂強さ試験方法により破裂強度を測定しその水準により、次の基準で表示した。
◎：7.0kg以上、
○：6.8kg以上7.0kg未満、
△：6.6kg以上6.8kg未満、
×：6.4kg未満
【００２６】
透明性：試料ストッキングの大腿部の片方に設置した光源(Ａルクス)からの試料スットキング大腿部透過後の他方の光度(Ｂルクス)を測定し Bルクス×１００／Ａルクスの値より、次の基準で表示した。
○：80以上、
△：70以上80未満、
×：70未満
【００２７】
［実施例１］
硫酸中の相対粘度ηr=3.51のナイロン６ポリマーを紡糸温度２８０℃で丸孔を ６個有する口金から溶融紡糸して紡糸速度２５００m/min，延伸速度３７００m/min 延伸ローラ 温度160℃、巻取り速度３６００m/minで巻取り28dtex.6フィラメントのマルチフィラメントを得た。得られた マルチフィラメントの破断強度は5.5cN/dtex. 破断伸度は55％であった。又原糸生産時の操業性は糸切れもなく良好であった。
【００２８】
次に該マルチフィラメントを整経し28Gラッセルレース地糸のバック側の糸としてランナー長21.0cm、更に、地糸のフロント側の糸としてもランナー長 100.0cm、柄糸235〜330dtex.とともに製編した。つぎに生機を精練、染色、仕上げセットすることでインナー レース用布帛を得た。
【００２９】
得られた布帛は地糸の低繊度化により透明感があり柄糸の柄が従来品より鮮明に表現されたレース布帛となった。布帛の破裂強度も製品スペック内で合格。編成時の断糸回数も少なく、編成操業性も良好であり、布帛の破裂強度も実用に耐えうるものであった。評価結果を表１に示す。
【００３０】
［参考例１］硫酸中の相対粘度ηr=3.51のナイロン６ポリマを紡糸温度２８０℃で丸孔を ５個有する口金から溶融紡糸して紡糸速度３２００m/min，延伸速度４０００m/min延伸ローラ 温度160℃、巻取り速度３９５０m/minで巻取り11dtex.5フィラメントのマルチフィラメントを得た。得られた マルチフィラメントの破断強度は5.2cN/dtex. 破断伸度は57％であった。又、原糸生産時の操業性は糸切れもなく良好であった。
【００３１】
次に該マルチフィラメントをカバーリング弾性糸の巻糸に用い、22Tのポリウレタン弾性糸を芯糸とし、ドラフト3.2倍、撚数1800t/mでシングルカバリングして、シングルカバリング糸(SCY)を製造した。
【００３２】
得られたSCYを用い永田精機(株)製のスーパー4編機(針本数360本)で、編機の給糸口に供給しレッグ部から爪先部までが同一のSCYのみで編成されパンティーストキングとし、通常の方法にて染色、仕上げ、ファイナルセットしたパンティイストッキングを製品化した。
【００３３】
得られた製品のレッグ部、爪先部の耐久性は実用に耐え得るものである上に、透明性が格段に向上した結果となった。製品評価結果を表２に示す。
【００３４】
［比較例１］
実施例１のポリマー、溶融条件、口金を用い紡糸速度１８００m/min，延伸速度３７００m/min 延伸ローラ温度160℃、巻取り速度３６００m/minで巻取り28dtex.6フィラメントのマルチフィラメントを得た。得られたマルチフィラメントの破断強度は6.0cN/dtex. 破断伸度は48％であった。又、原糸生産時の操業性は実施例１に比べると断糸回数が増加した。
【００３５】
実施例１の編成条件で製編を実施したが、編成時の断糸回数が多発した為、製品化を断念した。評価結果を合わせて表１に示す。
【００３６】
［比較例２］
実施例１のポリマー、紡糸温度、口金を用い紡糸速度２７００m/min，延伸速度３７００m/min 延伸ローラ温度160℃、巻取り速度３６００m/minで巻取り28dtex.6フィラメントのマルチフィラメントを得た。得られたマルチフィラメントの破断強度は5.0cN/dtex. 破断伸度は６５％であった。又、原糸生産時の操業性は特に問題なかった。
【００３７】
実施例１の編成条件で製編を実施したが、編成時の断糸回数は問題なかったが、製品の寸法にバラツキが発生し、地糸のネット部の大きさが乱れて透明感が不均一で柄の大きさやボリューム感にもバラツキが発生した。評価結果を合わせて表１に示す。
【００３８】
［比較例３］
硫酸中の相対粘度ηr=2.90のナイロン６ポリマを、実施例１の溶融条件、口金、製 糸条件を用い28dtex.6フィラメントのマルチフィラメントを得た。得られたマルチフィラメントの破断強度は４．１cN/dtex. 破断伸度は53％であった。又、原糸生産時の操業性は特に問題なかった。
【００３９】
実施例１の編成条件で製編を実施したが、編成時の断糸回数が若干増加し、製品破裂強度が実用に耐えうるレベル以下であった。更にポリマの相対粘度が低下することでナイロン原糸の末端基数が増加し地糸を染色した製品で地糸側が濃染化してしまい柄糸の柄がぼやけてしまう結果となった。評価結果を合わせて表１に示す。
【００４０】
［比較例４］
硫酸中の相対粘度ηr=2.90のナイロン６ポリマーを、紡糸温度２７０℃、実施例１の口金条件、製糸条件を用い28dtex.6フィラメントのマルチフィラメントを得た。得られたマルチフィラメントの破断強度は5.0cN/dtex. 破断伸度は51％であった。又、原糸生産時の操業性は実施例１に比べると断糸回数が若干増加した。
【００４１】
実施例１の編成条件で製編を実施したが、編成時の断糸回数は問題ないが、製品破裂強度がスッペクアウトとなった。更に比較例４同様に製品で地糸側が濃染化してしまい柄糸の柄がぼやけてしまう結果となった。評価結果を合わせて表１に示す。
【００４２】
［比較例５］参考例１のポリマー、紡糸温度、口金を用い紡糸速度２８００m/min，延伸速度４０００m/min 延伸ローラ温度160℃、巻取り速度３９５０m/minで巻取り11dtex.5フィラメントのマルチフィラメントを得た。得られたマルチフィラメントの破断強度は5.5cN/dtex. 破断伸度は48％であった。又、原糸生産時の操業性は参考例１に比べると断糸回数が増加した。
【００４３】
得たれたマルチフィラメントを参考例１と同様の加工条件で製品化評価した。透明性は向上するが、爪先部の耐久性が劣る結果となった。評価結果を合わせて表２に示す。
【００４４】
［比較例６］参考例１のポリマー、溶融条件、口金を用い紡糸速度３５００m/min，延伸速度４０００m/min 延伸ローラ温度160℃、巻取り速度３９５０m/minで巻取り11dtex.5フィラメントのマルチフィラメントを得た。得られたマルチフィラメントの破断強度は5.2cN/dtex. 破断伸度は６５％であった。又、原糸生産時の操業性は特に問題なかった。
【００４５】
得たれたマルチフィラメントを参考例１と同様の加工条件で製品化評価した。透明性は向上するが、レック゛部の耐久性が劣る結果となった。評価結果を合わせて表２に示す。
【００４６】
［比較例７］硫酸中の相対粘度ηr=2.90のナイロン６ポリマーを、参考例１の紡糸温度、口金を用い紡糸速度３２００m/min，延伸速度４０００m/min 延伸ローラ温度160℃、巻取り速度３９５０m/minで巻取り11dtex.5フィラメントのマルチフィラメントを得た。得られたマルチフィラメントの破断強度は４．１cN/dtex. 破断伸度は52％であった。又、原糸生産時の操業性は特に問題なかった。
【００４７】
得たれたマルチフィラメントを参考例１と同様の加工条件で製品化評価した。透明性はホ゜リマの末端基数が、増加した為濃染化し透明感が損なわれた結果となった。又、レック゛部及び爪先部の耐久性が劣る結果となった。評価結果を合わせて表２に示す。
【００４８】
［比較例８］硫酸中の相対粘度がηr=2.90のナイロン６ポリマーを、紡糸温度２７０℃、参考例１の口金を用い紡糸速度３２００m/min，延伸速度４０００m/min 延伸ローラ温度160℃、巻取り速度３９５０m/minで巻取り11dtex.5フィラメントのマルチフィラメントを得た。得られたマルチフィラメントの破断強度は5.0cN/dtex. 破断伸度は50％であった。又、原糸生産時の操業性は参考例１に比べると断糸回数が若干増加した。
【００４９】
得たれたマルチフィラメントを参考例１と同様の加工条件で製品化評価した。透明性はホ゜リマ―の末端基数が、増加した為濃染化し透明感が損なわれた結果となった。又、レック゛部及び爪先部の耐久性が劣る結果となった。評価結果を合わせて表２に示す。得たれたマルチフィラメントを参考例１と同様の加工条件で製品化評価した。透明性は向上するが、レック゛部及び爪先部の耐久性が劣る結果となった。評価結果を合わせて表２に示す。
【００５０】
【表１】
0004013110.tif 000002
【００５１】
【表２】
0004013110.tif 000003
【００５２】
【発明の効果】
本発明により、ポリアミドフィラメント延伸糸を製編する際に更に負荷の掛る条件下において加工する場合や、従来製品より低繊度化、多フィラメント化する場合等の毛羽や糸切れが発生しやすい条件下においても、加工時の操業性を維持でき、さらには製品の引裂、破裂強度を確保し、製品耐久性を確保できる編物用ポリアミドフィラメントとそれからなる編物を提供できる。